(57)【要約】【課題】本発明は、一段階で高選択的に金を抽出することができ、かつ、逆抽出に用いる水相の特別な後処理工程が不要である金の抽出方法及び回収方法を提供する。【解決手段】本発明は式（Ｉ）：Ｒ１ＯＨ［式中、Ｒ１は直鎖状又は分岐鎖状の炭素数６〜２０のアルキル基又はアルケニル基である］で表される化合物；または式（ＩＩ）：Ｒ２ＯＨ（ＯＨ）［式中、Ｒ２は直鎖状又は分岐鎖状の炭素数４〜１３の２価の飽和炭化水素基である］で表される化合物を有効成分とする金の抽出剤に関する。【選択図】図７
2016108624.tif 000002
【特許請求の範囲】
【請求項１】
式（Ｉ）：Ｒ１ＯＨ［式中、Ｒ１は直鎖状又は分岐鎖状の炭素数６〜２０のアルキル基又はアルケニル基である］で表される化合物；及び
式（ＩＩ）：Ｒ２ＯＨ（ＯＨ）［式中、Ｒ２は直鎖状又は分岐鎖状の炭素数４〜１３の２価の飽和炭化水素基である］で表される化合物
から選択される少なくとも１種を有効成分とする金の抽出剤。
【請求項２】
金を含有する水溶液から請求項１記載の抽出剤を用いて金を抽出することを特徴とする金の抽出方法。
【請求項３】
金を含有する水溶液から請求項１記載の抽出剤を用いて金を抽出した後、金及び前記抽出剤を含有する有機相から水を用いて金を逆抽出することを特徴とする金の回収方法。
【発明の詳細な説明】
【技術分野】
【０００１】
本発明は金の高選択的な抽出剤、並びに、前記抽出剤を用いた金の抽出方法又は回収方法に関する。
【背景技術】
【０００２】
電子工業において電子材料の製造工程で排出される廃棄物、自動車廃触媒、めっき廃液等には微量の貴金属が含まれる。従来より、これらの廃棄物からの貴金属の回収に用いられている代表的な工業用抽出剤は、硫黄を配位原子とするジヘキシルスルフィド（ＤＨＳ）やジオクチルスルフィド（ＤＯＳ）のようなスルフィド類や、ＬＩＸシリーズやＰシリーズに代表されるヒドロキシオキシム類である。なかでも金の回収にはスルフィド類が主に用いられている。しかしながらスルフィド類は金を抽出するとともにパラジウムを同時に抽出するので、パラジウムと金とを分離する工程が必要となる。
【０００３】
また金の選択的な抽出剤としてジブチルカルビトールが用いられる場合があるが、金に対する選択性は必ずしも高くはない。そのため、金の抽出剤としてジブチルカルビトールを用いる場合には、抽出後にスクラビング工程を行うことにより、共抽出された金以外の金属を逆抽出により除去し、金だけが有機相中に残存するように処理する必要がある。
【０００４】
以上のように既存の抽出剤では貴金属の混合物の中から金だけを一段階で選択的に抽出し回収することはできない。
【０００５】
またスルフィド類を工業的な抽出剤として長期間使用する場合、スルフィド類中の硫黄原子が試薬による酸化や空気酸化を受けてスルホキシドになり、抽出選択性が低下してしまうという問題もある。そのためスルフィド類は酸化性を有する溶液中では使用することができない。
【０００６】
さらにまた、スルフィド類により有機相に抽出された金は、逆抽出剤により水溶液側に逆抽出されるが、このとき使用される逆抽出剤がアンモニア、チオ尿素、（塩酸＋チオ尿素）溶液等である点でも従来のスルフィド類抽出剤の使用は問題がある。これらの逆抽出剤は後処理が必要であるため、処理工程全体が複雑になるからである。
【０００７】
本発明に関連する先行技術文献として以下の文献を開示する。
【先行技術文献】
【特許文献】
【０００８】
【特許文献１】特開平９−３１６５６１号公報
【特許文献２】特開平１０−１３０７４４号公報
【特許文献３】特開平１１−３３５７４９号公報
【特許文献４】特開２００１−３１６７３６号公報
【特許文献５】特表２００５−５２３９９２号公報
【発明の概要】
【発明が解決しようとする課題】
【０００９】
本発明は、一段階で高選択的に金を抽出することができ、かつ、逆抽出に用いる水相の特別な後処理工程が不要である金の抽出方法及び回収方法を提供することを目的とする。
【課題を解決するための手段】
【００１０】
本発明は以下の発明を包含する。
（１）式（Ｉ）：Ｒ１ＯＨ［式中、Ｒ１は直鎖状又は分岐鎖状の炭素数６〜２０のアルキル基又はアルケニル基である］で表される化合物；及び
式（ＩＩ）：Ｒ２ＯＨ（ＯＨ）［式中、Ｒ２は直鎖状又は分岐鎖状の炭素数４〜１３の２価の飽和炭化水素基である］で表される化合物
から選択される少なくとも１種を有効成分とする金の抽出剤。
（２）金を含有する水溶液から（１）記載の抽出剤を用いて金を抽出することを特徴とする金の抽出方法。
（３）金を含有する水溶液から（１）記載の抽出剤を用いて金を抽出した後、金及び前記抽出剤を含有する有機相から水を用いて金を逆抽出することを特徴とする金の回収方法。
【発明の効果】
【００１１】
本発明により各種の金属、特には貴金属を含有する溶液から一段階で高選択的に金を抽出することが可能になる。本発明による金の回収方法では、水を用いて金の逆抽出を行なうことが可能であるため、逆抽出後の複雑な後処理工程が不要である。
【図面の簡単な説明】
【００１２】
【図１】水相中の塩酸濃度と、オレイルアルコール（３．０ｍｏｌ／ｄｍ３）による各金属の抽出率との関係を示す図である。
【図２】水相中の塩酸濃度と、オクタノール（３．０ｍｏｌ／ｄｍ３）による各金属の抽出率との関係を示す図である。
【図３】水相中の塩酸濃度と、２−エチルヘキサノール（３．０ｍｏｌ／ｄｍ３）による金の抽出率との関係を示す図である。
【図４】水相中の塩酸濃度と、オクタノール（原液）による各金属の抽出率との関係を示す図である。
【図５】水相中の塩酸濃度と、２−エチルヘキサノール（原液）による各金属の抽出率との関係を示す図である。
【図６】水相中の塩酸濃度と、ドデカノール（原液）、２−エチルヘキサノール（原液）、オクタノール（原液）及びオクタノール（３．０ｍｏｌ／ｄｍ３）による金の抽出率との関係を示す図である。
【図７】水相中の塩酸濃度と、オクタノール（３．０ｍｏｌ／ｄｍ３）及び２−エチルヘキサノール（３．０ｍｏｌ／ｄｍ３）による金の抽出についてのＣＨＣｌ，ｏｒｇ／ＣＲＮ，０との関係を示す図である。
【図８】水相中の塩酸濃度と、１，１−オクタンジオール（３．０ｍｏｌ／ｄｍ３）による金の抽出率との関係を示す図である。
【図９】水相中の硝酸濃度と、１，１−オクタンジオール（３．０ｍｏｌ／ｄｍ３）による金の抽出率との関係を示す図である。
【図１０】水相中の硫酸濃度と、１，１−オクタンジオール（３．０ｍｏｌ／ｄｍ３）による金の抽出率との関係を示す図である。
【発明を実施するための形態】
【００１３】
本発明の金の抽出剤の有効成分である式（Ｉ）又は（ＩＩ）で表される化合物は、水とほとんど混和せず、金と当該化合物又は場合により希釈に用いた有機溶媒に溶解しやすい錯体を形成することが可能であるために、特に金を含有する水溶液から効率的に金を抽出することができる。式（Ｉ）又は（ＩＩ）で表される化合物が液体である場合、抽出する際に希釈剤（有機溶媒）を用いる必要がないという点で有利であり、固体である場合でも本発明の式（Ｉ）又は（ＩＩ）で表される化合物は汎用されるほとんどの有機溶媒に可溶であるため抽出の際に用いる希釈剤を制限されないという点で有利である。
【００１４】
式（Ｉ）で表される化合物において、Ｒ１は直鎖状又は分岐鎖状の炭素数６〜２０、好ましくは炭素数６〜１９、より好ましくは炭素数６〜１３のアルキル基又はアルケニル基である。当該アルキル基又はアルケニル基は、１〜３個の、非置換又は置換された単環式又は二環式の芳香族環基により置換されていてもよい。当該単環式又は二環式の芳香族環基としては、フェニル基及びナフチル基等が挙げられる。式（Ｉ）の化合物は、一級アルコール、二級アルコール及び三級アルコールのいずれであってもよい。Ｒ１がアルケニル基である場合、不飽和結合の数は複数であっても単数であってもよい。Ｒ１の好ましい具体例としては、これらには限定されないが、ヘプチル、オクチル、２−エチルヘキシル、ノニル、デシル、ウンデシル、ドデシル、トリデシル、テトラデシル、ペンタデシル、ヘキサデシル、ヘプタデシル、オクタデシル、オレイル、イソプロピルベンジル等のアルキルベンジル、フェニルエチル、フェニルプロピル、フェニルブチル及びフェニルヘキシル等のフェニルアルキル、ジフェニルメチル等のジフェニルアルキル、トリフェニルメチル等のトリフェニルアルキル、ナフチルメチル等のナフチルアルキル基等が挙げられ、これらの中で、オクチル、２−エチルヘキシル、ノニル、デシル、ウンデシル、ドデシル、トリデシル及びオレイルが好ましい。式（Ｉ）で表される化合物は非常に安定であるため長期間の工業的使用にも耐えるものである。
【００１５】
式（ＩＩ）で表される化合物において、Ｒ２は直鎖状又は分岐鎖状の炭素数４〜１３、好ましくは炭素数６〜１０の飽和炭化水素基である。式（ＩＩ）で表される化合物の具体例としては、ブタン−１，２−ジオール、ブタン−１，３−ジオール、ブタン−１，４−ジオール、ブタン−２，３−ジオール、ペンタン−１，２−ジオール、ペンタン−１，３−ジオール、ペンタン−１，４−ジオール、ペンタン−１，５−ジオール、ペンタン−２，３−ジオール、ペンタン−２，４−ジオール、ヘキサン−１，２−ジオール、ヘキサン−１，３−ジオール、ヘキサン−１，４−ジオール、ヘキサン−１，５−ジオール、ヘキサン−１，６−ジオール、ヘキサン−２，５−ジオール、ヘプタン−１，２−ジオール、１，７−ヘプタンジオール、１，１−オクタンジオール、１，８−オクタンジオール、１，２−オクタンジオール、１，９−ノナンジオール、１，２−デカンジオール、１，１０−デカンジオール、１，２−ドデカンジオール、１，１２−ドデカンジオール、１，１３−トリデカンジオール等が挙げられ、これらの中で、１，１−オクタンジオール、１，２−オクタンジオール及び１，２−デカンジオールが好ましい。式（ＩＩ）で表される化合物は非常に安定であるため長期間の工業的使用にも耐えるものである。
【００１６】
本発明による金の回収方法は、金を含有する水溶液から式（Ｉ）又は（ＩＩ）で表される化合物を用いて金を抽出する工程（以下「抽出工程」と称することがある）と、金及び式（Ｉ）又は（ＩＩ）で表される化合物を含有する相から水を用いて金を逆抽出する工程（以下「逆抽出工程」と称することがある）とを含むことを特徴とする。
【００１７】
抽出工程は金を含有する水溶液（水相）と式（Ｉ）又は（ＩＩ）で表される化合物を含有する有機相とを接触させることにより行う。抽出工程において式（Ｉ）又は（ＩＩ）で表される化合物を単独で有機相としてもよいが、式（Ｉ）又は（ＩＩ）で表される化合物を有機溶媒に希釈したものを有機相としてもよい。式（Ｉ）又は（ＩＩ）で表される化合物を有機溶媒で希釈する方法は経済的である点で好ましい。希釈液として使用できる有機溶媒としては脂肪族化合物から芳香族化合物までの種々の有機溶媒が使用でき、なかでもトルエン、ｎ−ヘキサン、シクロヘキサン、ベンゼン、キシレン、１，２−ジクロロエタン、クロロホルム、四塩化炭素、あるいはこれらの混合物等が好適に使用できる。式（Ｉ）又は（ＩＩ）で表される化合物が固体である場合、より効率的かつ選択的に金を抽出するために、式（Ｉ）又は（ＩＩ）で表される化合物を有機溶媒に希釈することが好ましい。具体的には、式（Ｉ）又は（ＩＩ）で表される化合物を、好ましくは０．１〜５ｍｏｌ／ｄｍ３、さらに好ましくは０．３〜３ｍｏｌ／ｄｍ３となるように希釈する。
【００１８】
「金を含有する水溶液」は典型的には「金の塩化物を含有する水溶液」である。金の塩化物を含有する水溶液は、例えば、金を含む廃棄物等を塩素化溶解することにより得ることができる。塩素化溶解は常法により、例えば過酸化水素と塩酸の併用、あるいは塩素ガスと塩酸の併用により行うことができる。
【００１９】
抽出工程において用いられる金塩化物含有水溶液中の塩酸（又は硫酸、硝酸）の濃度は、特に限定されず、除去したい他の金属との関係で適切に選択される。
【００２０】
抽出の条件は特に限定されない。例えば、金を含有する水溶液（水相）と、式（Ｉ）又は（ＩＩ）で表される化合物を含有する有機相とを１：１０〜１０：１、より好ましくは１：５〜５：１の容積比で、５〜５０℃にて、０．５〜４８時間接触させることにより有機相に金を抽出することができる。
【００２１】
上記の抽出工程により有機相中に金を抽出した後、有機相と水相とを分離することが好ましい。
【００２２】
続いて、式（Ｉ）又は（ＩＩ）で表される化合物及び金を含む有機相から水を用いて金を逆抽出する逆抽出工程を行う。背景技術の項で説明した通り、スルフィド類を金の抽出剤として用いる従来の方法では有機相から金を逆抽出するための媒体として水を用いることはできず、アンモニア、チオ尿素、（塩酸＋チオ尿素）溶液等を用いる必要があった。これに対して本発明では、有利なことに、水を用いて有機相から金を逆抽出することが可能である。逆抽出に用いられる水は、逆抽出の効率に悪影響を与えない範囲で他の成分（例えば０．０１Ｍ以下の塩酸、硫酸、硝酸）を含有するものであってもよい。
【００２３】
逆抽出の条件は特に限定されない。例えば、式（Ｉ）又は（ＩＩ）で表される化合物及び金を含む有機相と、水とを１：１０〜１０：１、より好ましくは１：５〜５：１の容積比で、５〜５０℃にて、０．５〜４８時間接触させることにより水相に金を逆抽出することができる。
【００２４】
上記の逆抽出工程により水相中に金を逆抽出した後、有機相と水相とを分離することが好ましい。
【００２５】
水相中の金は常法に従い還元剤を用いて還元析出させ、回収することができる。還元剤としては例えばシュウ酸又はシュウ酸ナトリウムが挙げられる。また、水素ガスをバブリングすることによっても還元析出できる。
【００２６】
本発明により、銀、白金、パラジウム、ロジウム、イリジウム、ルテニウム及びオスミウム等の貴金属、さらには鉄、鉛、銅、ニッケル、コバルト、亜鉛及びカドミウム等ベースメタルを含んだ混合溶液から金のみを高選択的に抽出することができる。
【実施例】
【００２７】
以下実施例により本発明を具体的に説明するが本発明は実施例の記載には限定されない。
【００２８】
実験１：各種金属の抽出
（１）オレイルアルコール（３．０ｍｏｌ／ｄｍ３）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３である各金属（Ａｕ、Ｐｄ、Ｐｔ、Ｒｈ）の塩酸溶液を用いた。有機相としては濃度３．０ｍｏｌ／ｄｍ３に調整したオレイルアルコール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図１に示す。
【００２９】
図１において横軸は水相中の塩酸濃度ｌｏｇ［ＨＣｌ］を示し、縦軸は各金属の抽出率を示す。抽出率（Ｅ（％））は次式により求めた。
Ｅ＝１００ｘ（Ｃ０−Ｃｅ）／Ｃ０ （％）
式中、Ｃ０は水相中の金属イオンの初濃度を示し、Ｃｅは平衡化後の水相中の金属イオンの濃度を示す。
【００３０】
図１より、金の抽出率が他の金属よりも十分に高く、金が選択的に抽出されていることがわかる。塩酸濃度が高い（５．０ｍｏｌ／ｄｍ３）領域でも金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。
【００３１】
（２）オクタノール（３．０ｍｏｌ／ｄｍ３）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３である各金属（Ａｕ、Ｐｄ、Ｐｔ、Ｒｈ）の塩酸溶液を用いた。有機相としては濃度３．０ｍｏｌ／ｄｍ３に調整したオクタノール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図２に示す。
【００３２】
図２において横軸は水相中の塩酸濃度ｌｏｇ［ＨＣｌ］を示し、縦軸は各金属の抽出率を示す。抽出率の定義は実験１（１）での抽出率と同様である。
【００３３】
図２に示される通り、金のみが選択的に抽出されている。塩酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。また、横軸ｌｏｇ［ＨＣｌ］が小さい領域で抽出率が低いことは、抽出された金が水で回収されることを示唆している。
【００３４】
（３）２−エチルヘキサノール（３．０ｍｏｌ／ｄｍ３）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３であるＡｕの塩酸溶液を用いた。有機相としては濃度３．０ｍｏｌ／ｄｍ３に調整した２−エチルヘキサノール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図３に示す。
【００３５】
図３において横軸は水相中の塩酸濃度ｌｏｇ［ＨＣｌ］を示し、縦軸は金の抽出率を示す。抽出率の定義は実験１（１）での抽出率と同様である。
【００３６】
図３に示される通り、塩酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。また、横軸ｌｏｇ［ＨＣｌ］が小さい領域で抽出率が低いことは、抽出された金が水で回収されることを示唆している。
【００３７】
（４）オクタノール（原液）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３である各金属（Ａｕ、Ｐｄ、Ｐｔ）の塩酸溶液を用いた。有機相としてはオクタノール（本発明の抽出剤）を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図４に示す。
【００３８】
図４において横軸は水相中の塩酸濃度ｌｏｇ［ＨＣｌ］を示し、縦軸は各金属の抽出率を示す。抽出率の定義は実験１（１）での抽出率と同様である。
【００３９】
図４に示される通り、金のみが選択的に抽出されている。塩酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。
【００４０】
（５）２−エチルヘキサノール（原液）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３である各金属（Ａｕ、Ｐｄ、Ｐｔ）の塩酸溶液を用いた。有機相としては２−エチルヘキサノール（本発明の抽出剤）を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図５に示す。
【００４１】
図５において横軸は水相中の塩酸濃度ｌｏｇ［ＨＣｌ］を示し、縦軸は各金属の抽出率を示す。抽出率の定義は実験１（１）での抽出率と同様である。
【００４２】
図５に示される通り、金のみが選択的に抽出されている。塩酸濃度が高い（５ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。また、横軸ｌｏｇ［ＨＣｌ］が小さい領域で抽出率が低いことは、抽出された金が水で回収されることを示唆している。
【００４３】
（６）ドデカノール（原液）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３であるＡｕの塩酸溶液を用いた。有機相としてはドデカノール（本発明の抽出剤）を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を上記（２）、（４）及び（５）の結果と共に図６に示す。
【００４４】
図６において横軸は水相中の塩酸濃度ｌｏｇ［ＨＣｌ］を示し、縦軸は金の抽出率を示す。抽出率の定義は実験１（１）での抽出率と同様である。
【００４５】
図６に示される通り、塩酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。また、横軸ｌｏｇ［ＨＣｌ］が小さい領域で抽出率が低いことは、抽出された金が水で回収されることを示唆している。
【００４６】
（７）図７に、上記（２）及び（３）、すなわちオクタノール（３．０ｍｏｌ／ｄｍ３）及び２−エチルヘキサノール（３．０ｍｏｌ／ｄｍ３）の結果について、横軸を塩酸濃度［ＨＣｌ］とし、縦軸をＣＨＣｌ，ｏｒｇ／ＣＲＮ，０としたものを示す。ここで、ＣＨＣｌ，ｏｒｇは平衡化後の有機相中の金属イオンの濃度を示し、ＣＲＮ，０はオクタノール又は２−エチルヘキサノールの初期濃度を示す。図７より、塩酸濃度が０に近い値で抽出率がほぼ０となることは、抽出された金が水で回収することが可能であることを示す。
【００４７】
（８）１，１−オクタンジオール（３．０ｍｏｌ／ｄｍ３）
実験は全てバッチ法で行った。水相としては、各塩酸濃度（１．０ｘ１０−1〜５．０ｍｏｌ／ｄｍ３）に調整した金属濃度１．０ｘ１０−３ｍｏｌ／ｄｍ３であるＡｕの塩酸溶液を用いた。有機相としては濃度３．０ｍｏｌ／ｄｍ３に調整した１，１−オクタンジオール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の塩酸濃度は中和滴定によって定量化した。実験結果を図８に示す。
【００４８】
図８において横軸は水相中の塩酸濃度ｌｏｇ［ＨＣｌ］を示し、縦軸は金の抽出率を示す。抽出率の定義は実験１（１）での抽出率と同様である。
【００４９】
図８に示される通り、塩酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。
【００５０】
（９）１，１−オクタンジオール（３．０ｍｏｌ／ｄｍ３）
実験は全てバッチ法で行った。水相としては、各硝酸濃度（１．０ｘ１０−1〜５．０ｍｏｌ／ｄｍ３）に調整した金属濃度１．０ｘ１０−３ｍｏｌ／ｄｍ３であるＡｕの硝酸溶液を用いた。有機相としては濃度３．０ｍｏｌ／ｄｍ３に調整した１，１−オクタンジオール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の硝酸濃度は中和滴定によって定量化した。実験結果を図９に示す。
【００５１】
図９において横軸は水相中の硝酸濃度ｌｏｇ［ＨＮＯ３］を示し、縦軸は金の抽出率を示す。抽出率の定義は実験１（１）での抽出率と同様である。
【００５２】
図９に示される通り、硝酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。
【００５３】
（１０）１，１−オクタンジオール（３．０ｍｏｌ／ｄｍ３）
実験は全てバッチ法で行った。水相としては、各硫酸濃度（１．０ｘ１０−1〜５．０ｍｏｌ／ｄｍ３）に調整した金属濃度１．０ｘ１０−３ｍｏｌ／ｄｍ３であるＡｕの硫酸溶液を用いた。有機相としては濃度３．０ｍｏｌ／ｄｍ３に調整した１，１−オクタンジオール（本発明の抽出剤）のトルエン溶液を用いた。水相及び有機相をそれぞれ１０ｃｍ３ずつＬ字管に入れ、３０℃の恒温槽で２４時間振とうさせた。２４時間後、水相を採取した。水相の金属濃度は原子吸光光度計を用いて定量化した。平衡後の水相の硫酸濃度は中和滴定によって定量化した。実験結果を図１０に示す。
【００５４】
図１０において横軸は水相中の硫酸濃度ｌｏｇ［Ｈ２ＳＯ４］を示し、縦軸は金の抽出率を示す。抽出率の定義は実験１（１）での抽出率と同様である。
【００５５】
図１０に示される通り、硫酸濃度が高い（５．０ｍｏｌ／ｄｍ３）領域で特に金の抽出率は高い値を示し、このことは、廃触媒や電子材料の廃材から貴金属を溶解して金を回収する際に使用される酸濃度が５〜６ｍｏｌ／ｄｍ３であることを考慮すれば、工業的な観点からも有利な結果である。
【図１】
2016108624.tif 000003
【図２】
2016108624.tif 000004
【図３】
2016108624.tif 000005
【図４】
2016108624.tif 000006
【図５】
2016108624.tif 000007
【図６】
2016108624.tif 000008
【図７】
2016108624.tif 000009
【図８】
2016108624.tif 000010
【図９】
2016108624.tif 000011
【図１０】
2016108624.tif 000012